(57)【要約】【課題】簡単な方法でセラミックス材料に対する焼成時の形状変化を考慮した製造プロセス設計を可能とし、製品開発のリードタイムを短縮することのできるセラミックス焼結体の設計指標確認・予測システム及び設計方法を提供する。【解決手段】複数の標準セラミックス材料について、基本形状の成形体の焼成過程における変形量を確認すると共に、当該標準セラミックス材料について、設計指標の構築を目的とする特定形状の成形体を複数水準作製して焼成し、当該特定形状における設計指標を構築する。また、当該標準セラミックス材料に対して、それぞれ基本性能と設計指標との関係をデータベースとして蓄積する。次に、新たに設計指標を求めようとするセラミックス材料について、当該セラミックス材料の基本性能をデータベースのデータ群と照合して、当該セラミックス材料の設計指標を確認又は予測する。【選択図】図１３
2019059645.tif 000002
【特許請求の範囲】
【請求項１】
セラミックス材料の焼成過程における変形量の基本性能から、当該セラミックス材料の設計指標を確認又は予測するシステムにおいて、
市場に流通する組成・性能の安定したセラミックス材料を標準セラミックス材料として、当該標準セラミックス材料について所定の基本形状の成形体を作製し、これに所定方向から定荷重を付加した状態で焼成することにより、当該焼成過程における変形量を断続又は連続して時系列で測定することにより、前記標準セラミックス材料の基本性能を求めておく基本性能確認工程を有することを特徴とするセラミックス焼結体の設計指標確認・予測システム。
【請求項２】
前記標準セラミックス材料について、焼成時の形状変化の予測を目的とする特定形状の成形体を複数水準作製し、これらを焼成することにより、当該特定形状における設計指標を構築する設計指標構築工程を有することを特徴とする請求項１に記載のセラミックス焼結体の設計指標確認・予測システム。
【請求項３】
複数の標準セラミックス材料について、前記基本性能確認工程及び前記設計指標構築工程を行うことにより、前記複数の標準セラミックス材料に対して、それぞれ前記基本性能と前記設計指標との関係をデータベースとして蓄積するデータベース蓄積工程を有し、
基本性能既知のセラミックス材料について、前記基本性能確認工程と同様の測定を行うことなく、当該セラミックス材料の基本性能を前記データベースのデータ群と照合して、当該基本性能と前記データベースのデータ群との一致性又は近似性を指標として、当該セラミックス材料の設計指標を確認する設計指標確認工程を有することを特徴とする請求項１又は２に記載のセラミックス焼結体の設計指標確認・予測システム。
【請求項４】
複数の標準セラミックス材料について、前記基本性能確認工程及び前記設計指標構築工程を行うことにより、前記複数の標準セラミックス材料に対して、それぞれ前記基本性能と前記設計指標との関係をデータベースとして蓄積するデータベース蓄積工程を有し、
基本性能未知のセラミックス材料について、前記基本性能確認工程と同様にして基本性能を測定し、当該セラミックス材料の基本性能を前記データベースのデータ群と照合して、当該基本性能と前記データベースのデータ群との一致性又は近似性を指標として、当該セラミックス材料の設計指標を予測する設計指標予測工程を有することを特徴とする請求項１又は２に記載のセラミックス焼結体の設計指標確認・予測システム。
【請求項５】
前記基本性能確認工程において、変形量を時系列で測定する基本形状の成形体は、所定の長さ・幅・高さを有する立方体及び直方体、又は、所定の直径・高さを有する円柱からなる成形体のうち少なくとも１つであることを特徴とする請求項１〜４のいずれか１つに記載のセラミックス焼結体の設計指標確認・予測システム。
【請求項６】
前記設計指標構築工程において、設計指標を構築する特定形状の成形体は、各部位の寸法をそれぞれ変化させた複数水準の板状成形体、円筒状成形体、又は、これらの組み合わせのうち少なくとも１つであることを特徴とする請求項１〜５のいずれか１つに記載のセラミックス焼結体の設計指標確認・予測システム。
【請求項７】
請求項１〜６のいずれか１つに記載の設計指標確認・予測システムを使用して、対象とするセラミックス材料の設計指標を確認又は予測し、
確認又は予測した設計指標に基づいて設計を行い、当該設計に従って試作品を焼成して、当該試作品の焼結結果に基づき、必要により設計の修正を行うことを特徴とするセラミックス焼結体の設計方法。
【発明の詳細な説明】
【技術分野】
【０００１】
本発明は、セラミックス焼結体の設計指標確認・予測システムに関するものであり、特にセラミックス成形体を焼結した際に生じる変形量から設計指標を予測する設計指標確認・予測システムに関するものである。また、本発明は、この設計指標確認・予測システムを使用したセラミックス焼結体の設計方法に関するものである。
【背景技術】
【０００２】
セラミックス材料は、焼成時に約２０％もの収縮を生じると共に、自重や形状の影響を受けて焼成時に大きく変形する。そのため、セラミックス焼結体を設計寸法誤差以内に製造することが非常に難しい。実際のセラミックス焼結体の製造過程においては、まず、設計された焼成後の寸法から経験値に基づいて成形体の寸法を逆算する。更に、測定可能な収縮率と変形が予測される箇所を見越して、成形や削り出しによる成形体を試作する。次に、この成形体の評価を行うと共にこれを焼成した焼結体の評価を行う。その結果、問題があれば成形型の修正を行う。実際には、成形体の試作と焼結体の評価及び成形型の修正を複数回繰り返して、設計寸法誤差以内となる製品を製作している。
【０００３】
このように、試作と評価を複数回繰り返すという試行錯誤に近い製造工程により、多大な時間とコストを要する。そのため、セラミックス製品の納期が遅くなり、価格が高くなるという問題があった。このような状況では、近年の市場要求である多品種少量生産、短い製品サイクルに対処できないという問題があった。
【０００４】
そこで、製品開発のリードタイムを短縮するために、セラミックス焼結体の焼成過程における収縮や変形を予測するシステムが求められている。この取り組みとして、セラミックス製品の焼成時の形状変化を予測するために、コンピュータを用いたシミュレーション技術の開発が行われている。しかし、これまでのシミュレーション技術は、特定の材料やプロセスについての報告に限られており汎用的なものではなかった。これらに対して、例えば、一般財団法人ファインセラミックスセンター（ＪＦＣＣ）は、焼結シミュレーションソフト「ＳｉｎｔｅｒＰｒｏ」を提供している。また、下記特許文献１においては、セラミックス製造過程のシミュレーション方法が提案されている。
【先行技術文献】
【特許文献】
【０００５】
【特許文献１】特開平１１−１５７９４６号公報
【発明の概要】
【発明が解決しようとする課題】
【０００６】
ところで、これらのシミュレーション方法は、多くのセラミックス材料に適用可能とされている。しかし、実用的な精度の計算結果を得るには、多くの予備実験を必要とするものや複雑な計算を必要とするものが殆どである。また、提供されているソフト自体も高価であることから、窯業業界において多くを占める中小企業の製造現場への普及には至っていない。
【０００７】
そこで、本発明は、上記の諸問題に対処して、簡単な方法でセラミックス材料に対する焼成時の形状変化を考慮した製造プロセス設計を可能とし、製品開発のリードタイムを短縮することのできるセラミックス焼結体の設計指標確認・予測システム及び設計方法を提供する。
【課題を解決するための手段】
【０００８】
上記課題の解決にあたり、本発明者らは、鋭意研究の結果、所定の基本形状をしたセラミックス成形体の焼成時における変形量をリアルタイムで測定することにより、各種セラミックス材料を変形のし易さによりグループ分けできることを見出して本発明の完成に至った。
【０００９】
即ち、本発明に係るセラミックス焼結体の設計指標確認・予測システムは、請求項１の記載によれば、
セラミックス材料の焼成過程における変形量の基本性能から、当該セラミックス材料の設計指標を確認又は予測するシステムにおいて、
市場に流通する組成・性能の安定したセラミックス材料を標準セラミックス材料として、当該標準セラミックス材料について所定の基本形状の成形体を作製し、これに所定方向から定荷重を付加した状態で焼成することにより、当該焼成過程における変形量を断続又は連続して時系列で測定することにより、前記標準セラミックス材料の基本性能を求めておく基本性能確認工程を有することを特徴とする。
【００１０】
また、本発明は、請求項２の記載によれば、請求項１に記載のセラミックス焼結体の設計指標確認・予測システムであって、
前記標準セラミックス材料について、焼成時の形状変化の予測を目的とする特定形状の成形体を複数水準作製し、これらを焼成することにより、当該特定形状における設計指標を構築する設計指標構築工程を有することを特徴とする。
【００１１】
また、本発明は、請求項３の記載によれば、請求項１又は２に記載のセラミックス焼結体の設計指標確認・予測システムであって、
複数の標準セラミックス材料について、前記基本性能確認工程及び前記設計指標構築工程を行うことにより、前記複数の標準セラミックス材料に対して、それぞれ前記基本性能と前記設計指標との関係をデータベースとして蓄積するデータベース蓄積工程を有し、
基本性能既知のセラミックス材料について、前記基本性能確認工程と同様の測定を行うことなく、当該セラミックス材料の基本性能を前記データベースのデータ群と照合して、当該基本性能と前記データベースのデータ群との一致性又は近似性を指標として、当該セラミックス材料の設計指標を確認する設計指標確認工程を有することを特徴とする。
【００１２】
また、本発明は、請求項４の記載によれば、請求項１又は２に記載のセラミックス焼結体の設計指標確認・予測システムであって、
複数の標準セラミックス材料について、前記基本性能確認工程及び前記設計指標構築工程を行うことにより、前記複数の標準セラミックス材料に対して、それぞれ前記基本性能と前記設計指標との関係をデータベースとして蓄積するデータベース蓄積工程を有し、
基本性能未知のセラミックス材料について、前記基本性能確認工程と同様にして基本性能を測定し、当該セラミックス材料の基本性能を前記データベースのデータ群と照合して、当該基本性能と前記データベースのデータ群との一致性又は近似性を指標として、当該セラミックス材料の設計指標を予測する設計指標予測工程を有することを特徴とする。
【００１３】
また、本発明は、請求項５の記載によれば、請求項１〜４のいずれか１つに記載のセラミックス焼結体の設計指標確認・予測システムであって、
前記基本性能確認工程において、変形量を時系列で測定する基本形状の成形体は、所定の長さ・幅・高さを有する立方体及び直方体、又は、所定の直径・高さを有する円柱からなる成形体のうち少なくとも１つであることを特徴とする。
【００１４】
また、本発明は、請求項６の記載によれば、請求項１〜５のいずれか１つに記載のセラミックス焼結体の設計指標確認・予測システムであって、
前記設計指標構築工程において、設計指標を構築する特定形状の成形体は、各部位の寸法をそれぞれ変化させた複数水準の板状成形体、円筒状成形体、又は、これらの組み合わせのうち少なくとも１つであることを特徴とする。
【００１５】
即ち、本発明に係るセラミックス焼結体の設計方法は、請求項７の記載によれば、
請求項１〜６のいずれか１つに記載の設計指標確認・予測システムを使用して、対象とするセラミックス材料の設計指標を確認又は予測し、
確認又は予測した設計指標に基づいて設計を行い、当該設計に従って試作品を焼成して、当該試作品の焼結結果に基づき、必要により設計の修正を行うことを特徴とする。
【発明の効果】
【００１６】
上記構成によれば、本発明に係るセラミックス焼結体の設計指標確認・予測システムは、基本性能確認工程を有している。この基本性能確認工程においては、市場に流通する組成・性能の安定したセラミックス材料を標準セラミックス材料として使用する。この標準セラミックス材料について所定の基本形状の成形体を作製し、これに所定方向から定荷重を付加した状態で焼成する。この焼成過程において、変形量を断続又は連続して時系列で測定することにより、標準セラミックス材料の基本性能を求めるようにする。
【００１７】
また、上記構成によれば、本発明に係るセラミックス焼結体の設計指標確認・予測システムは、設計指標構築工程を有している。この設計指標構築工程においては、標準セラミックス材料について、焼成時の形状変化の予測を目的とする特定形状の成形体を複数水準作製し、これらを焼成する。このことにより、当該特定形状における設計指標を構築するようにする。
【００１８】
また、上記構成によれば、本発明に係るセラミックス焼結体の設計指標確認・予測システムは、データベース蓄積工程を有している。このデータベース蓄積工程においては、複数の標準セラミックス材料について、基本性能確認工程及び設計指標構築工程を行う。このことにより、複数の標準セラミックス材料に対して、それぞれ基本性能と設計指標との関係をデータベースとして蓄積する。
【００１９】
このデータベースを利用するに当たり、上記構成によれば、設計指標確認工程を有している。この設計指標確認工程においては、基本性能既知のセラミックス材料について基本性能確認工程と同様の測定を行うことなく、当該セラミックス材料の基本性能をデータベースのデータ群と照合する。その結果、当該基本性能とデータベースのデータ群との一致性又は近似性を指標として、当該セラミックス材料の設計指標を確認することができる。
【００２０】
一方、このデータベースを利用するに当たり、上記構成によれば、設計指標予測工程を有している。この設計指標予測工程においては、基本性能未知のセラミックス材料について基本性能確認工程と同様にして基本性能を測定し、当該セラミックス材料の基本性能をデータベースのデータ群と照合して、当該基本性能とデータベースのデータ群との一致性又は近似性を指標として、当該セラミックス材料の設計指標を予測することができる。
【００２１】
よって、上記構成によれば、簡単な方法でセラミックス材料に対する焼成時の形状変化を考慮した製造プロセス設計を可能とし、製品開発のリードタイムを短縮することのできるセラミックス焼結体の設計指標確認・予測システムを提供することができる。
【００２２】
また、上記構成によれば、基本性能確認工程において、変形量を時系列で測定する基本形状の成形体は、所定の長さ・幅・高さを有する立方体及び直方体、又は、所定の直径・高さを有する円柱からなる成形体のうち少なくとも１つを採用するようにしてもよい。このことにより、上記構成によれば、上記作用効果をより具体的に発揮することができる。
【００２３】
また、上記構成によれば、設計指標構築工程において、設計指標を構築する特定形状の成形体は、各部位の寸法をそれぞれ変化させた複数水準の板状成形体、円筒状成形体、又は、これらの組み合わせのうち少なくとも１つを採用するようにしてもよい。このことにより、上記構成によれば、上記作用効果をより具体的に発揮することができる。
【００２４】
また、上記構成によれば、本発明に係るセラミックス焼結体の設計方法は、まず、上記構成に係るセラミックス焼結体の設計指標確認・予測システムを使用して、セラミックス材料の設計指標を確認又は予測する。次に、確認又は予測した設計指標に基づいて設計を行い、当該設計に従って試作品を焼成する。次に、当該試作品の焼結結果に基づき、必要により設計の修正を行う。
【００２５】
よって、上記構成によれば、簡単な方法でセラミックス材料に対する焼成時の形状変化を考慮した製造プロセス設計を可能とし、製品開発のリードタイムを短縮することのできるセラミックス焼結体の設計方法を提供することができる。
【図面の簡単な説明】
【００２６】
【図１】本実施形態の基本性能確認工程における荷重軟化試験の状態を示す概要図である。
【図２】図１の荷重軟化試験における時間経過に対する収縮率の関係を示すグラフである。
【図３】円筒状成形体とこれを焼成した焼結体の例を示す写真である。
【図４】円筒状成形体の焼成収縮モデルの例を示す写真である。
【図５】標準セラミックス材料（アルミナ１）の円筒状成形体について焼成前の厚みに対する各部位の収縮率の関係を示すグラフである。
【図６】円筒状成形体について焼成前の厚みに対する円筒状焼結体の厚みの設計指標と実寸との誤差を示すグラフである。
【図７】円筒状成形体について焼成前の厚みに対する円筒状焼結体の内径の設計指標と実寸との誤差を示すグラフである。
【図８】円筒状成形体について焼成前の厚みに対する円筒状焼結体の外径の設計指標と実寸との誤差を示すグラフである。
【図９】板状成形体を焼成した板状焼結体の例を示す写真である。
【図１０】標準セラミックス材料（アルミナ１）の板状成形体の焼成前の厚みに対する各部位の収縮率の関係を示すグラフである。
【図１１】焼成後の板状焼結体の反りを測定する状態を示す写真である。
【図１２】焼成前の厚みに対する板状焼結体の反りを示すグラフである。
【図１３】本実施形態に係るセラミックス焼結体の設計指標確認・予測システムを使用して、セラミックス焼結体の設計を行う操作を示すフロー図である。
【図１４】実施例１の未知セラミックス材料（ジルコニアＸ１）の荷重軟化試験における時間経過に対する収縮率の関係を示すグラフである。
【図１５】未知セラミックス材料（ジルコニアＸ１）の収縮率の変化量を微分曲線で示すグラフである。
【図１６】実施例１で採用したアルミナ３の板状成形体の設計指標（収縮率）を示すグラフである。
【図１７】実施例１で作製したジルコニアＸ１の各セラミックス焼結体の各部位の収縮率を示すグラフである。
【図１８】実施例２で採用したアルミナ３の板状成形体の設計指標（収縮率）を示すグラフである。
【図１９】本実施例２で作製したジルコニアＸ１の各セラミックス焼結体の反りの大きさを示すグラフである。
【発明を実施するための形態】
【００２７】
以下、本発明を実施形態の各工程に従って説明する。なお、本発明は、下記の実施形態にのみ限定されるものではない。
【００２８】
＜基本性能確認工程＞
本基本性能確認工程においては、まず、複数の標準セラミックス材料を準備した。ここで、標準セラミックス材料とは、特に限定するものではないが、市場に安定的に流通する組成・性能の安定したセラミックス材料であることが好ましい。なお、標準セラミックス材料が単一材料であるか混合材料であるかを問わず、業界において広く使用されている代表的な材料であればよい。
【００２９】
本実施形態においては、３種類の酸化アルミニウム粉体（以下「アルミナ１」、「アルミナ２」、「アルミナ３」という）を準備した。
【００３０】
次に、それぞれの材料について基本形状の成形体を作製した。ここで、基本形状とは、単純な形状で焼成時の基本的な寸法変化を計測し易い形状をいう。また、材料による変形量に主眼を置いて計測するために、密度分布の違いによる変形量を排除する意味から単純な形状であることが好ましい。例えば、立方体、直方体、円柱などが挙げられるが、これらに限定するものではない。なお、成形体の大きさについても、特に限定するものではないが、本実施形態においては、長さ２０ｍｍ、幅２０ｍｍ、高さ５０ｍｍの直方体を使用した。成形体の作製には、各材料に対して金型成形で一次成形体を作製し、これをＣＩＰ後削り出しにより成形して作製した。
【００３１】
次に、準備した各標準セラミックス材料の成形体に対して、荷重軟化試験を行った。図１は、本実施形態の基本性能確認工程における荷重軟化試験の状態を示す概要図である。図１において、基本形状である直方体１０の上面１１から垂直方向に定荷重Ｗの負荷を掛けながら焼成する。本実施形態においては、焼成温度を１００℃／ｈとして標準セラミックス材料が焼結するまで昇温した。また、上面に掛ける負荷を０（負荷なし）、５ｋｇ／ｃｍ２、７．５ｋｇ／ｃｍ２の３水準のうちいずれか１つ又は２つ以上を使用した。なお、昇温条件と上面に掛ける負荷については、これらの条件に限定するものではない。
【００３２】
なお、本実施形態においては、焼成時の形状の変形量を時系列で測定した。この時系列の変形量の測定を伴う測定装置（ＴＭＡ：熱機械的分析装置）は、特に限定するものではないが、本実施形態においては、ＮＥＴＺＳＣＨ社製ＤＩＬ４０２を使用した。図２は、荷重軟化試験における時間経過に対する収縮率の関係を示すグラフである。図２は、準備した材料のうち一部の材料（アルミナ１及びアルミナ２）の変形量（収縮率）を示すものである。なお、図２においては、上面に掛ける負荷を０（負荷なし）、５ｋｇ／ｃｍ２の２水準とした。なお、図２においてＴＭＡと記載するデータは、負荷を０（負荷なし）のものを示している。
【００３３】
図２において、各材料により、また付加する荷重の違いにより焼成時の変形量が異なっている。また、焼成初期においては変形量が少なく（変形の開始時Ａ）、途中から急激に変化して（変形の中間時Ｂ）、最終的には変化しなくなっている（変形の終了時Ｃ）。よって、本発明者らは、材料の変形のし易さにより、図２における変形の開始時Ａ、変形の中間時Ｂ、変形の終了時Ｃの測定曲線の傾きが異なることから、これらを組み合わせることにより各材料をグループ分けできることを見出した。なお、グループ分けは必ずしも行う必要はなく、各セラミックス材料の特性を個別具体的に比較するようにしてもよい。
【００３４】
＜設計指標構築工程＞
本設計指標構築工程においては、まず、基本性能確認工程で基本形状に対する焼成時の変形量を測定した各標準セラミックス材料について、特定形状の成形体を複数水準作製した。ここで、特定形状とは、焼成時の形状変化の予測が難しい形状であって、セラミックス焼結体の設計時に設計指標の予測が難しく寸法変化を計測し難い形状をいう。本実施形態においては、板状成形体及び円筒状成形体についての設計指標を得ることとした。なお、これら以外の特定形状についての設計指標を得るようにしてもよい。例えば、箱型成形体、円筒状成形体と板状成形体との組み合わせ（底付の円筒状成形体）、及び、箱型成形体と板状成形体との組み合わせ（底付の箱型成形体）などであってもよい。
【００３５】
まず、円筒状成形体について説明する。なお、円筒状成形体の大きさについては、特に限定するものではないが、本実施形態においては、外径２０ｍｍ、高さ２０ｍｍで厚みを１、２、３、４、５ｍｍに変化させた５水準の成形体を作製した。なお、円筒状成形体の作製は、上記基本形状の場合と同様にして行った。
【００３６】
次に、作製した各水準の円筒状成形体を焼成した。本実施形態においては、焼成温度を１００℃／ｈとして標準セラミックス材料が焼結するまで昇温して円筒状セラミックス焼結体を得た。図３は、円筒状成形体とこれを焼成した円筒状焼結体の例を示す写真である。図３の奥の４本が焼成前の成形体（２０）であって、図３の手前の４本が焼成後の焼結体（２１）を示している。また、図４は、円筒状成形体の焼成収縮モデルの例を示す写真である。図４の上の２本が焼成前の成形体（２０）であって、図４の下の２本が焼成後の焼結体（２１）を示している。
【００３７】
次に、焼成した円筒状セラミックス焼結体について、焼結後の各部位の寸法を測定した。まず、円筒状焼結体については、各水準の焼結体の外径・内径・高さ・厚みを測定した。図５は、標準セラミックス材料（アルミナ１）の円筒状成形体について焼成前の厚みに対する各部位の収縮率の関係を示すグラフである。図５において、外形・内径・高さに比べて厚みの収縮率が大きく、特に焼成前の厚みが薄い程大きく変化したことが分かる。
【００３８】
次に、本設計指標構築工程においては、測定した各部位の寸法変化を解析して円筒状セラミックス焼結体の設計指標を構築した。例えば、図６は、円筒状成形体について焼成前の厚みに対する円筒状焼結体の厚みの設計指標と実寸との誤差を示すグラフである。また、図７は、円筒状成形体について焼成前の厚みに対する円筒状焼結体の内径の設計指標と実寸との誤差を示すグラフである。更に、図８は、円筒状成形体について焼成前の厚みに対する円筒状焼結体の外径の設計指標と実寸との誤差を示すグラフである。
【００３９】
図６〜図８において、円筒状成形体について焼成前の厚みに対する円筒状焼結体の厚み・内径・外径の関係は、直線関係（一次関数）を示している。これらの関係から、厚みが２ｍｍと５ｍｍの２水準で円筒状成形体を作製することにより、円筒状焼結体の設計指標を構築するようにしてもよい。
【００４０】
次に、板状成形体について説明する。なお、板状成形体の大きさについては、特に限定するものではないが、本実施形態においては、長さ８０ｍｍ、幅４０ｍｍで厚みを２、４、６、１０、１５ｍｍに変化させた５水準の板状成形体を作製した。なお、板状成形体の作製は、上記基本形状の場合と同様にして行った。
【００４１】
次に、作製した各水準の板状成形体を焼成した。本実施形態においては、焼成温度を１００℃／ｈとして標準セラミックス材料が焼結するまで昇温して板状セラミックス焼結体を得た。図９は、板状成形体を焼成した板状焼結体の例を示す写真である。図９においては、各厚みの板状焼結体（３１）を示している。次に、焼成した板状セラミックス焼結体について、焼結後の各部位の寸法を測定した。板状焼結体については、各水準の焼結体の長さ・幅・厚みを測定した。
【００４２】
図１０は、標準セラミックス材料（アルミナ１）の板状成形体の焼成前の厚みに対する各部位の収縮率の関係を示すグラフである。図１０において、焼成前の厚みが薄いものは、長さ・幅の収縮率に比べて厚みの収縮率が大きく変化したことが分かる。なお、板状成形体については、長さ・幅・厚みの変形量に加え、板状の反りについても測定した。図１１は、焼成後の板状焼結体（３１）の反りを測定する状態を示す写真である。
【００４３】
次に、本設計指標構築工程においては、測定した各部位の寸法変化を解析して板状セラミックス焼結体の設計指標を構築した。例えば、図１２は、焼成前の厚みに対する板状焼結体の反りを示すグラフである。図１２において、厚みが小さい場合には、表裏の温度差が小さく反りが小さくなっている。一方、厚みが大きい場合には、自重の影響で反りが小さくなっている。従って、６〜８ｍｍ以下のある領域において反りが大きくなることが分かる。
【００４４】
＜データベース蓄積工程＞
本データベース蓄積工程においては、各標準セラミックス材料について、設計指標構築工程で解析した各形状の設計指標と基本性能確認工程で測定した基本形状の変形量とを組み合わせたデータベースを蓄積する。本発明者らは、基本形状の変形量がセラミックス材料の種類や組成に拘らずグループ化でき、各グループにおいては類似の設計指標を示すことを確認した。従って、設計指標が未知の新規セラミックス材料についても、基本形状の変形量が分かれば、本データベースを活用して特殊形状の設計指標を予測することが可能となる。
【００４５】
なお、本実施形態においては、５種類の標準セラミックス材料についてのデータベースを蓄積するものであるが、更に多くの標準セラミックス材料についてのデータを追加することにより、データベースの有効性が更に向上する。また、本実施形態においては、設計指標を予測する特殊形状として円柱状焼結体と板状焼結体に関するデータベースを蓄積するものであるが、その他の特殊形状についてデータを追加することにより、データベースの有効性が更に向上する。その他の特殊形状としては、例えば、箱型成形体、円筒状成形体と板状成形体との組み合わせ（底付の円筒状成形体）、及び、箱型成形体と板状成形体との組み合わせ（底付の箱型成形体）などを挙げることができる。
【００４６】
＜設計指標確認工程＞
本設計指標確認工程においては、設計指標が既知の新規セラミックス材料（「既存セラミックス材料」ともいう）について、上記基本性能確認工程と同様の測定を行うことなく、既存セラミックス材料の基本性能をデータベースのデータ群と照合することができる。すなわち、過去に得られている既存セラミックス材料の基本性能とデータベースの一致性又は近似性を指標として、当該既存セラミックス材料の設計指標を確認することができる。
【００４７】
＜設計指標予測工程＞
一方、本設計指標予測工程においては、設計指標が未知の新規セラミックス材料（「新規セラミックス材料」ともいう）について、上記基本性能確認工程と同様にして変形量を測定する。まず、新規セラミックス材料を用いて長さ２０ｍｍ、幅２０ｍｍ、高さ５０ｍｍの直方体（基本形状）の成形体を作製した。次に、作製した新規セラミックス材料の成形体に対して、上記基本性能確認工程と同様の荷重軟化試験を行った。その結果、図２と同様にして荷重軟化試験における時間経過に対する収縮率の関係を示すグラフを得た。
【００４８】
次に、このようにして測定した新規セラミックス材料の変形量をデータベースのデータ群と照合した。具体的には、新規セラミックス材料の変形量とデータベースの変形量について、荷重軟化試験における時間経過に対する収縮率の関係を示すグラフから、変形の開始時Ａ、変形の中間時Ｂ、変形の終了時Ｃの測定曲線の傾きが一致又は近似する標準セラミックス材料を特定した。その結果、新規セラミックス材料の設計指標は、測定曲線の傾きが一致又は近似する標準セラミックス材料の設計指標に近似するものと予測することができる。
【００４９】
なお、新規セラミックス材料の変形量をデータベースのデータ群と照合する際に、上述の変形の開始時Ａ、変形の中間時Ｂ、変形の終了時Ｃの測定曲線の傾きとの一致又は近似を評価することなく、グラフソフト等で使用されるフィッティング操作を使用することにより、標準セラミックス材料を特定するようにしてもよい。
【００５０】
ここで、上述のようにして蓄積したデータベースを活用して、セラミックス材料の設計指標を確認又は予測して特定形状の焼結体の設計を行う方法について説明する。図１３は、本実施形態に係るセラミックス焼結体の設計指標確認・予測システムを使用して、セラミックス焼結体の設計を行う操作を示すフロー図である。ここで、図１３のフロー図の各ステップについて説明する。
【００５１】
（ステップ１）
ステップ１（Ｓ１）においては、まず、セラミックス焼結体を作製するセラミックス材料Ｘについて、基本形状の成形体の変形量が分かっているか否かを確認する。ステップ１（Ｓ１）において、基本形状の成形体の変形量が分かっていない場合には、ＮＯと判断してステップ２（Ｓ２）に進む。一方、基本形状の成形体の変形量が分かっている場合には、ＹＥＳと判断してステップ３（Ｓ３）に進む。
【００５２】
（ステップ２）
ステップ２（Ｓ２）においては、基本形状の成形体の変形量が分かっていないセラミックス材料Ｘについて、基本形状の成形体の変形量を測定する。この測定は、上記基本性能確認工程と同様にして行う。基本形状の成形体の変形量を測定した後は、ステップ３（Ｓ３）に進む。
【００５３】
（ステップ３）
次に、ステップ３（Ｓ３）においては、セラミックス材料Ｘについて既知或いは新たに測定した基本形状の成形体の変形量のデータをデータベースの変形量と照合する。ここで、データベースの変形量の照合は、セラミックス材料Ｘの変形量とデータベースとの一致性又は近似性を指標として行う。
【００５４】
（ステップ４）
次に、ステップ４（Ｓ４）においては、一致性又は近似性のある標準セラミックス材料のデータベースから参考となる設計指標を選択する。この選択は、１種類の標準セラミックス材料の設計指標でもよく、或いは、２種類以上の標準セラミックス材料の設計指標であってもよい。
【００５５】
（ステップ５）
次に、ステップ５（Ｓ５）においては、選択した標準セラミックス材料の設計指標からセラミックス材料Ｘの設計指標を確認又は予測する。このようにして確認又は予測した設計指標を用いて、実際にセラミックス材料Ｘを焼成してセラミックス焼結体を作製する。
【００５６】
（ステップ６）
次に、ステップ６（Ｓ６）においては、実際に焼成したセラミックス焼結体の各部位の寸法を測定し、目標とする寸法誤差以内にあるか否かを評価する。その結果、目標とする寸法誤差以内にある場合には、ＹＥＳと判断してステップ７（Ｓ７）に進む。一方、目標とする寸法誤差以内にない場合には、ＮＯと判断してステップ８（Ｓ８）に進む。
【００５７】
（ステップ７）
セラミックス焼結体の各部位の寸法が目標とする寸法誤差以内にある場合には、ステップ７（Ｓ７）においてセラミックス焼結体の作製は終了する。
【００５８】
（ステップ８）
一方、セラミックス焼結体の各部位の寸法が目標とする寸法誤差以内にない場合には、ステップ８（Ｓ８）において、設計指標の構築・修正を行って、再度ステップ５（Ｓ５）による設計指標の予測を行う。次に、修正した設計指標を用いて、セラミックス材料Ｘを焼成して２回目のセラミックス焼結体を作製する。更に、ステップ６（Ｓ６）において目標とする寸法誤差以内にあるか否かを評価する。
【００５９】
本実施形態においては、有効なデータベースを活用することにより、ステップ８（Ｓ８）における設計指標の構築・修正を行うことなく、又は、行った場合でも回数を明らかに減少することができる。このことにより、本実施形態においては、簡単な方法でセラミックス材料に対する焼成時の形状変化を考慮した製造プロセス設計を可能とし、製品開発のリードタイムを短縮することのできるセラミックス焼結体の設計指標確認・予測システム及び設計方法を提供することができる。
【００６０】
次に、上述のように説明した設計指標確認・予測システムを用いてセラミックス焼結体の設計指標の予測が可能であることを実施例により説明する。なお、本発明は、以下の実施例にのみ限定されるものではない。
【実施例１】
【００６１】
本実施例１は、設計指標が未知のセラミックス材料（ジルコニアＸ１）を用いて、円筒状成形体の設計指標の予測可能性を確認するものである。まず、標準セラミックス材料として市場に安定的に流通するセラミックス材料である上記アルミナ１、アルミナ２、及びアルミナ３を使用した。まず、これらの標準セラミックス材料について、上述の基本性能確認工程により基本形状の成形体（長さ２０ｍｍ、幅２０ｍｍ、高さ５０ｍｍの直方体）を作製し、荷重軟化試験により焼成時の形状の変形量を時系列で測定して基本性能を得た。
【００６２】
次に、各標準セラミックス材料について、上述の設計指標構築工程により特殊形状の成形体（本実施例１においては、各水準の円筒状成形体）を作製し、これらを焼成して各水準の円筒状セラミックス焼結体を得た。また、これらの円筒状セラミックス焼結体について、外径・内径・高さ・厚みを測定して各設計指標を構築した。これらの設計指標は、基本性能と共に本実施例１におけるデータベースとして蓄積した。
【００６３】
次に、設計指標が未知のジルコニアＸ１について、上述の基本性能確認工程により基本形状の成形体（長さ２０ｍｍ、幅２０ｍｍ、高さ５０ｍｍの直方体）を作製し、荷重軟化試験により焼成時の形状の変形量を時系列で測定して基本性能を得た。図１４は、未知セラミックス材料（ジルコニアＸ１）の荷重軟化試験における時間経過に対する収縮率の関係を示すグラフである。なお、図１４においては、上面に掛ける負荷を０（負荷なし）、５ｋｇ／ｃｍ２、７．５ｋｇ／ｃｍ２の３水準とした。
【００６４】
次に、本実施例１においては、焼成時の変形の開始時Ａ、変形の中間時Ｂ、変形の終了時Ｃの測定曲線の傾きを比較するために、図１４における収縮率の変化量を微分曲線に変換した。図１５は、未知セラミックス材料（ジルコニアＸ１）の収縮率の変化量を微分曲線で示すグラフである。なお、図１５においては、上面に掛ける負荷を０（負荷なし）及び５ｋｇ／ｃｍ２の２水準のみを示している。
【００６５】
次に、図１５の微分曲線から、収縮率の平均変化率のｙ＝０の交点とピークトップのｘの値を読み取り、変形開始〜変形終了の平均変化率の幅をｘ＝０の最初の交点と後の交点の幅とし、変形開始〜変形中間の幅をｘ＝０の最初の交点とピークトップのｘの値の幅とし、変形中間〜変形終了の幅をピークトップのｘの値と後の交点との幅として読み取る。これらの幅の広さにより、変化が大きいか小さいか、荷重をかけることで変化の大きさがどのように変わるかを確認することができる。なお、データベースにおいても、同様の微分曲線により平均変化率の幅をデータ群として蓄積している。
【００６６】
よって、平均変化率の各部位の幅の広さを指標として、未知セラミックス材料（ジルコニアＸ１）の基本性能に対して、データベースのデータ群との一致性又は近似性を評価することができる。このようにして、未知セラミックス材料（ジルコニアＸ１）の基本性能を各標準セラミックス材料（アルミナ１、アルミナ２及びアルミナ３）の基本性能と比較した値を表１に示す。
【００６７】
【表１】
2019059645.tif 000003
【００６８】
表１において、標準セラミックス材料の変形開始〜変形終了の幅が未知セラミックス材料（ジルコニアＸ１）に近い順に並べると、アルミナ３（0kg/cm2における差：-55、5kg/cm2における差：-50）、アルミナ１（0kg/cm2における差：+58、5kg/cm2における差：+50）、アルミナ２（0kg/cm2における差：-67、5kg/cm2における差：-100）となる。0kg/cm2から5kg/cm2と圧力をかけた際も、ジルコニアＸ１はほとんど変化しておらず、アルミナ３、アルミナ１も変化が小さい。一方、変形開始〜変形中間、変形中間〜変形終了の挙動を見ると、アルミナ１は変形中間〜変形終了の幅が狭く変化が大きいことが分かり、ジルコニアＸ１とは異なる挙動を取る。そこで、ジルコニアＸ１の基本性能に近似性のあるアルミナ３の設計指標を採用することとした。図１６は、本実施例１で採用したアルミナ３の円筒状成形体の設計指標（収縮率）を示すグラフである。
【００６９】
なお、本実施例１は、上述のように、設計指標が未知のジルコニアＸ１を用いて、円筒状成形体の設計指標の予測可能性を確認するものである。そこで、まず本実施例１で採用したアルミナ３の円筒状成形体の設計指標を基に、ジルコニアＸ１の設計指標を予測した。次に、予測したジルコニアＸ１の設計指標に従って、外径２０ｍｍ、高さ２０ｍｍで厚みを１、２、３、４、５ｍｍに変化させた５水準の円筒状成形体をＣＩＰ後削り出しにより成形して焼成した。
【００７０】
次に、焼成したジルコニアＸ１の各セラミックス焼結体の各部位の実寸を測定し収縮率を計算した。図１７は、本実施例１で作製したジルコニアＸ１の各セラミックス焼結体の各部位の収縮率を示すグラフである。予測した各部位の収縮率（予測）、得られた各セラミックス焼結体の各部位の収縮率（実寸）、及び寸法誤差の各値を表２に示す。
【００７１】
【表２】
2019059645.tif 000004
【００７２】
表２において、成形体厚み１ｍｍにおける厚みの予測値以外の寸法誤差は、全て１％以内に入っており、ジルコニアＸ１に対して円筒状成形体の設計指標を良好な精度で予測することができた。
【実施例２】
【００７３】
本実施例２は、上記実施例１と同じ設計指標が未知のセラミックス材料（ジルコニアＸ１）を用いて、板状成形体の設計指標の予測可能性を確認するものである。また、標準セラミックス材料としては、上記実施例１と同様にアルミナ１、アルミナ２及びアルミナ３を使用した。これらの標準セラミックス材料の荷重軟化試験による焼成時の形状の変形量は、上記実施例１の基本性能と同じものを採用した。
【００７４】
次に、各標準セラミックス材料について、上述の設計指標構築工程により特殊形状の成形体（本実施例２においては、各水準の板状成形体）を作製し、これらを焼成して各水準の板状セラミックス焼結体を得た。また、これらの板状セラミックス焼結体について、長さ・幅・厚みの変形量、及び板状の反りについても測定して各設計指標を構築した。これらの設計指標は、基本性能と共に本実施例２におけるデータベースとして蓄積した。
【００７５】
一方、設計指標が未知のジルコニアＸ１の基本性能は、上記実施例１の基本性能と同じものを採用した。従って、本実施例２においても、上記実施例１と同様にしてデータベースのデータ群との一致性又は近似性を評価した結果（表１参照）、ジルコニアＸ１の基本性能に近似性のあるアルミナ３の設計指標を採用することとした。図１８は、本実施例２で採用したアルミナ３の板状成形体の設計指標を示すグラフである。
【００７６】
なお、図１８の設計指標は、板状成形体を寝かせて焼成し、焼成時の成形体の上下の温度差によりどれくらい反るか予測するものである。具体的には、〔焼結後の反った最大高さ（ｍｍ）／焼結後の厚み（ｍｍ）〕として、反りの大きさを評価した。この反りの発生は、板状成形体の下面は棚板に接しているため昇温が遅く、上面は直接熱が伝わるため昇温が早いことによる。その結果、上面は先に収縮し、下に凸の形で焼結する。そのため、変形しやすいセラミックスは反りが大きいと考えられる。
【００７７】
なお、本実施例２は、上述のように、設計指標が未知のジルコニアＸ１を用いて、板状成形体の設計指標の予測可能性を確認するものである。そこで、まず本実施例２で採用したアルミナ３の円筒状成形体の設計指標を基に、ジルコニアＸ１の設計指標を予測した。次に、予測したジルコニアＸ１の設計指標に従って、長さ８０ｍｍ、幅４０ｍｍで厚みを２、４、６、１０、１５ｍｍに変化させた５水準の板状成形体をＣＩＰ後削り出しにより成形して焼成した。
【００７８】
次に、焼成したジルコニアＸ１の各セラミックス焼結体の各部位（長さ・幅・厚みの変形量、及び板状の反り）の実寸を測定し収縮率及び反りの大きさを計算した。図１９は、本実施例２で作製したジルコニアＸ１の各セラミックス焼結体の反りの大きさを示すグラフである。予測した反りの大きさ（予測）、得られた各セラミックス焼結体の反りの大きさ（実寸）、及び寸法誤差の各値を表３に示す。
【００７９】
【表３】
2019059645.tif 000005
【００８０】
表３において、成形体厚み２ｍｍにおける反りの大きさ（高さ／厚み）の予測値以外の誤差は、全て２％以内に入っており、ジルコニアＸ１に対して板状成形体の設計指標を良好な精度で予測することができた。
【実施例３】
【００８１】
本実施例３は、上記実施例１と同じ設計指標が未知のセラミックス材料（ジルコニアＸ１）を用いて、複雑な形状の成形体（ここでは「ルツボ状成形体」という）の設計指標の予測可能性を確認するものである。ルツボ状成形体とは、円筒状成形体と板状成形体との組み合わせ（底付の円筒状成形体）であって、底のない側の円筒（上部円筒）と底のある側の円筒（下部円筒）における収縮率が大きく異なる成形体である。すなわち、上部円筒の収縮率は、通常の円筒状成形体の収縮率に近似する。一方、下部円筒の収縮率は、底の板状成形体の影響を受けて収縮が抑制される。
【００８２】
本実施例３においても、上記実施例１と同様にしてデータベースのデータ群との一致性又は近似性を評価した結果、ジルコニアＸ１の基本性能に近似性のあるアルミナ３の設計指標を採用し、アルミナ３における円筒状成形体及び板状成形体の設計指標を用いて、ジルコニアＸ１のルツボ状成形体の設計指標を予測することとした。そこで、まず本実施例３で採用したアルミナ３の円筒状成形体及び板状成形体の設計指標を基に、ジルコニアＸ１の設計指標を予測した。次に、予測したジルコニアＸ１の設計指標に従って、外径２０ｍｍ、高さ２０ｍｍ、厚み２ｍｍ、底の厚み２ｍｍ、及び、外径２０ｍｍ、高さ２０ｍｍ、厚み４ｍｍ、底の厚み４ｍｍの２水準のルツボ状成形体をＣＩＰ後削り出しにより成形して焼成した。
【００８３】
次に、焼成したジルコニアＸ１の各セラミックス焼結体の各部位（円筒部分厚み・上部外径・下部外径・底部分厚み・円筒部分高さ・高さ）の実寸（収縮率）を測定し収縮率を計算した。予測した各部位の収縮率（予測）、得られた各セラミックス焼結体の各部位の収縮率（実寸）、及び寸法誤差の各値を表４に示す。
【００８４】
【表４】
2019059645.tif 000006
【００８５】
表４において、成形体厚み４ｍｍにおいては全ての部位で寸法誤差２％以内、成形体厚み２ｍｍにおいても円筒部分厚み以外は全て寸法誤差２％以内に入っており、ジルコニアＸ１に対してルツボ状成形体の設計指標を良好な精度で予測することができた。
【実施例４】
【００８６】
本実施例４は、上記実施例１と同じ設計指標が未知のセラミックス材料（ジルコニアＸ１）を用いて、他の複雑な形状の成形体（ここでは「匣鉢状成形体」という）の設計指標の予測可能性を確認するものである。匣鉢状成形体とは、箱型成形体と板状成形体との組み合わせ（底付の箱型成形体）であって、底のない側の箱（上部箱）と底のある側の箱（下部箱）における収縮率が大きく異なる成形体である。すなわち、上部箱の収縮率は、通常の箱状成形体の収縮率に近似する。一方、下部箱の収縮率は、底の板状成形体の影響を受けて収縮が抑制される。
【００８７】
本実施例４においても、上記実施例１と同様にしてデータベースのデータ群との一致性又は近似性を評価した結果、ジルコニアＸ１の基本性能に近似性のあるアルミナ３の設計指標を採用し、アルミナ３における円筒状成形体及び板状成形体の設計指標を用いて、ジルコニアＸ１の匣鉢状成形体の設計指標を予測することとした。そこで、まず本実施例４で採用したアルミナ３の円筒状成形体及び板状成形体の設計指標を基に、ジルコニアＸ１の設計指標を予測した。次に、予測したジルコニアＸ１の設計指標に従って、内寸（幅１２０ｍｍ×長さ１８０ｍｍ×高さ３６ｍｍ）、厚さ15ｍｍの１水準の匣鉢状成形体をＣＩＰ後削り出しにより成形して焼成した。
【００８８】
次に、焼成したジルコニアＸ１の各セラミックス焼結体の各部位の実寸（収縮率）を測定し収縮率を計算した。板状成形体の設計指標から厚さ１５ｍｍでは反りがなく、また、円筒状成形体の設計指標からどの箇所も均一に収縮していることが分かっている。焼成した焼結体を評価した結果、どの箇所も反りがなく、均一に収縮し、寸法誤差２％以内に入っており、ジルコニアＸ１に対して匣鉢状成形体の設計指標を良好な精度で予測することができた。
【００８９】
このように、本発明においては、簡単な方法でセラミックス材料に対する焼成時の形状変化を考慮した製造プロセス設計を可能とし、製品開発のリードタイムを短縮することのできるセラミックス焼結体の設計指標確認・予測システム及び設計方法を提供することができる。また、特殊形状の設計指標の種類を更に強化することにより、上記実施例以外のより複雑なセラミックス焼結体の設計も容易に行うことができる。また、本発明を各種の焼結シミュレーションソフトに組み込むことにより、当該ソフトの解析計算精度が更に向上することが期待される。
【符号の説明】
【００９０】
１０…直方体（基本形状）、１１…上面、
２０…円筒状成形体、２１…円筒状焼結体、３１…板状焼結体、
Ａ…変形の開始時、Ｂ…変形の中間時、Ｃ…変形の終了時、Ｗ…定荷重。
【図１】
2019059645.tif 000007
【図２】
2019059645.tif 000008
【図３】
2019059645.tif 000009
【図４】
2019059645.tif 000010
【図５】
2019059645.tif 000011
【図６】
2019059645.tif 000012
【図７】
2019059645.tif 000013
【図８】
2019059645.tif 000014
【図９】
2019059645.tif 000015
【図１０】
2019059645.tif 000016
【図１１】
2019059645.tif 000017
【図１２】
2019059645.tif 000018
【図１３】
2019059645.tif 000019
【図１４】
2019059645.tif 000020
【図１５】
2019059645.tif 000021
【図１６】
2019059645.tif 000022
【図１７】
2019059645.tif 000023
【図１８】
2019059645.tif 000024
【図１９】
2019059645.tif 000025